(57)【要約】  本発明は、アクリロニトリルを１５質量部以上含む重合体１００質量部に対し、自重に対する純水の吸水能（ｇ／ｇ）が１０以上１００未満である吸水性樹脂を１．０〜５０質量部含む分散染料可染性アクリロニトリル含有繊維に関する。本発明の分散染料可染性アクリロニトリル含有繊維は、前記重合体１００質量部と、前記吸水性樹脂１．０〜５０質量部を有機溶剤に溶解した紡糸原液を紡糸することで製造することができる。本発明は、また、前記の分散染料可染性アクリロニトリル含有繊維を含む繊維製品に関する。これにより、本発明は、吸水性樹脂を含み、分散染料で濃色染色することができる分散染料可染性アクリロニトリル含有繊維、その製造方法及びそれを含む繊維製品を提供することができる。【特許請求の範囲】
【請求項１】
アクリロニトリルを１５質量部以上含む重合体１００質量部に対し、自重に対する純水の吸水能（ｇ／ｇ）が１０以上１００未満である吸水性樹脂を１．０〜５０質量部含むことを特徴とする分散染料可染性アクリロニトリル含有繊維。
【請求項２】
前記重合体が、重合体１０質量部に対してアクリロニトリル３０〜７０質量部、ハロゲン含有ビニリデン単量体及び／又はハロゲン含有ビニル単量体３０〜７０質量部、及びこれらと共重合可能なビニル単量体０〜１０質量部を含む請求項１に記載の分散染料可染性アクリロニトリル含有繊維。
【請求項３】
前記吸水性樹脂がポリアルキレンオキシド変性物からなる請求項１又は２に記載の分散染料可染性アクリロニトリル含有繊維。
【請求項４】
前記吸水性樹脂がポリエチレンオキシドとポリイソシアネートで構成された架橋ポリエチレンオキシドからなる請求項１〜３のいずれか１項に記載の分散染料可染性アクリロニトリル含有繊維。
【請求項５】
請求項１〜４のいずれか１項に記載の分散染料可染性アクリロニトリル含有繊維の製造方法であって、
アクリロニトリルを１５質量部以上含む重合体１００質量部と、自重に対する純水の吸水能（ｇ／ｇ）が１０以上１００未満である吸水性樹脂１．０〜５０質量部を有機溶剤に溶解した紡糸原液を紡糸して分散染料可染性アクリロニトリル含有繊維を得ることを特徴とする分散染料可染性アクリロニトリル含有繊維の製造方法。
【請求項６】
前記有機溶剤が、Ｎ，Ｎ−ジメチルホルムアミド、Ｎ，Ｎ−ジメチルアセトアミド、ジメチルスルフォキシド及びアセトンからなる群から選ばれる１種である請求項５に記載の分散染料可染性アクリロニトリル含有繊維の製造方法。
【請求項７】
請求項１〜４のいずれか１項に記載の分散染料可染性アクリロニトリル含有繊維を含むことを特徴とする繊維製品。
【請求項８】
請求項１〜４のいずれか１項に記載の分散染料可染性アクリロニトリル含有繊維１０質量％以上と、天然繊維、再生繊維、半合成繊維及び分散染料可染性アクリロニトリル含有繊維以外の合成繊維からなる群から選ばれる少なくとも１種の繊維９０質量％以下を含む請求項７に記載の繊維製品。
【請求項９】
前記天然繊維、再生繊維、半合成繊維及び分散染料可染性アクリロニトリル含有繊維以外の合成繊維からなる群から選ばれる少なくとも１種の繊維を３０〜７０質量％含む請求項８に記載の繊維製品。
【請求項１０】
セルロース系繊維を含む請求項７〜９のいずれか１項に記載の繊維製品。
【請求項１１】
前記セルロース系繊維が、木綿、麻、レーヨン、ポリノジック、キュプラ、及び酢酸セルロース繊維からなる群から選ばれる少なくとも１種の繊維である請求項１０に記載の繊維製品。
【請求項１２】
ポリエステル系繊維を含む請求項７〜１０のいずれか１項に記載の繊維製品。
【請求項１３】
前記分散染料可染性アクリロニトリル含有繊維が分散染料で染色されている請求項７〜１２のいずれか１項に記載の繊維製品。
【発明の詳細な説明】
【技術分野】
【０００１】
本発明は、吸水性樹脂を含み、分散染料で染色可能なアクリロニトリル含有繊維、その製造方法及びそれを含む繊維製品に関する。
【背景技術】
【０００２】
従来、アクリロニトリル含有繊維の染色は、カチオン染料を用いた染色方法が一般的であった。しかしながら、カチオン染料を用いてアクリロニトリル含有繊維を染色すると、鮮明な色相が得られるものの、一般にカチオン染料は耐光堅牢度が悪いという問題があった。また、アクリロニトリル含有繊維とポリエステル系繊維からなる繊維製品を染色する場合、カチオン染料と分散染料を同浴に入れ、カチオン染料でアクリロニトリル含有繊維を染色し、分散染料でポリエステル系繊維を染色する手法が用いられるが、ポリエステル系繊維がポリエチレンテレフタレート繊維（ＰＥＴ繊維）の場合、通常１３０℃の高温高圧下で染色を行なう為、ガラス転移温度が１３０℃未満であるアクリロニトリル含有繊維は、その染色条件下では風合いや繊維強度等の物性が低下してしまう。一方、アクリロニトリル含有繊維の物性が低下しない温度で染色を行なうと、ＰＥＴ繊維を濃色に染めることができないという問題があった。このような問題を解決する為、非特許文献１には、ＰＥＴ繊維を常圧１００℃未満で染色する手法として、キャリアー染色が提案されている。また、アクリロニトリル含有繊維とポリエステル系繊維からなる繊維製品を染色する手法として、繊維製品を分散染料液に浸漬して染色した後に、その染着した染料を、１９０℃〜２２０℃前後の温度で加熱して繊維に定着させるサーモゾル染色方法が公知である。【０００３】
その他、繊維製品への染色方法として、特許文献１には、布帛表面に吸水性樹脂を塗布することでインクジェット法により染料を染着させる手法が提案されている。一方、吸水性樹脂に関しては、布帛表面に塗布する以外にも、繊維に添加することで様々な機能を発現することが知られている。例えば、特許文献２には、ポリプロピレン等のポリオレフィン系樹脂に吸水性樹脂を添加し、押出し成形することで、セメントへの分散性が良好な補強用繊維が得られることが記載されている。また、アクリロニトリル含有繊維に関しても、特許文献３には、吸水性樹脂をアクリロニトリル含有樹脂に分散させ、湿熱処理することで、多孔質繊維が得られることが記載されている。
【先行技術文献】
【特許文献】
【０００４】
【特許文献１】特開平５−１４８７７７号公報
【特許文献２】特開平５−３１０４５５号公報
【特許文献３】特開２０００−２９０８３２号公報
【非特許文献】
【０００５】
【非特許文献１】「合成繊維の染色と測色」（杉浦富平著、株式会社コロナ社出版、６０頁〜６４頁）
【発明の概要】
【発明が解決しようとする課題】
【０００６】
前記非特許文献１の提案は、臭気や毒性等、安全面や環境面で懸念される物質をキャリアーとして用いる為、現在、この手法はあまり用いられていないのが現状である。また、サーモゾル法によるアクリロニトリル含有繊維製品の分散染料染色に関しては、アクリロニトリル含有繊維を濃色に染色する為には染料濃度を高くする必要があり、また、サーモゾル法により濃色染色されたアクリロニトリル含有繊維は洗濯堅牢度が悪く、コスト面、品質面の何れをとっても実用上好ましくない。また、前記特許文献１の提案は、表面に塗布した吸水性樹脂に染料が染着する為、摩擦堅牢度が悪いという問題がある。また、吸水性樹脂を繊維に添加することが記載された前記特許文献２及び３には、染色に関して言及されていない。更に言えば、アクリロニトリル含有繊維の一般的な紡糸方法である有機溶剤／水混合浴に有機溶剤に樹脂を溶解した紡糸原液を吐出する湿式紡糸法においては、水に不溶且つ紡糸原液に用いられる有機溶剤にも不溶である吸水性樹脂を用いることは、ノズル詰まりの原因となるだけでなく、吸水性樹脂が膨張して母体樹脂と相分離している為、繊維強度が低く、静電気が発生する為、加工性が悪いという問題があった。【０００７】
本発明は、前記従来の問題を解決する為、吸水性樹脂を含み、分散染料で濃色染色することができる分散染料可染性アクリロニトリル含有繊維、その製造方法及びそれを含む繊維製品を提供する。
【課題を解決するための手段】
【０００８】
本発明は、一実施態様において、アクリロニトリルを１５質量部以上含む重合体１００質量部に対し、自重に対する純水の吸水能（ｇ／ｇ）が１０以上１００未満である吸水性樹脂を１．０〜５０質量部含むことを特徴とする分散染料可染性アクリロニトリル含有繊維に関する。【０００９】
本発明は、また、一実施態様において、前記の分散染料可染性アクリロニトリル含有繊維の製造方法であって、アクリロニトリルを１５質量部以上含む重合体１００質量部と、自重に対する純水の吸水能（ｇ／ｇ）が１０以上１００未満である吸水性樹脂１．０〜５０質量部を有機溶剤に溶解した紡糸原液を紡糸して分散染料可染性アクリロニトリル含有繊維を得ることを特徴とする分散染料可染性アクリロニトリル含有繊維の製造方法に関する。【００１０】
本発明は、また、一実施態様において、前記の分散染料可染性アクリロニトリル含有繊維を含むことを特徴とする繊維製品に関する。
【発明の効果】
【００１１】
本発明によれば、吸水性樹脂を含み、分散染料で濃色染色可能な分散染料可染性アクリロニトリル含有繊維及びそれを含む繊維製品を得ることができる。
【発明を実施するための形態】
【００１２】
本発明者らは、前記問題を解決するため鋭意検討を重ねた結果、アクリロニトリルを１５質量部以上含む重合体１００質量部に対し、自重に対する純水の吸水能（ｇ／ｇ）が１０以上１００未満である吸水性樹脂を１．０〜５０質量部含ませることで、良好な紡糸性で、分散染料で濃色染色可能なアクリロニトリル含有繊維が得られることを見出し、本発明を完成するに至った。本発明のアクリロニトリル含有繊維は、重合体１００質量部に対してアクリロニトリルを１５質量部以上含有するアクリロニトリル含有重合体と、自重に対する純水の吸水能（ｇ／ｇ）が１０以上１００未満である吸水性樹脂を含み、前記アクリロニトリル含有重合体１００質量部に対して前記吸収性樹脂を１．０〜５０質量部含む。
【００１３】
本発明に用いる重合体は、重合体１００質量部に対して、アクリロニトリルを１５質量部以上、好ましくは３０〜７０質量部含むものである。このアクリロニトリルを１５質量部以上含む重合体としては、例えばアクリロニトリルの単独重合体、アクリロニトリルを含有する単量体とアクリロニトリルを含有しない単量体との共重合体、アクリロニトリルを含有する重合体とアクリロニトリルを含有しない重合体とのポリマーブレンド物等が挙げられるが、これらに限定されるものではない。
【００１４】
前記アクリロニトリル含有重合体の具体例としては、例えばポリアクリロニトリル、アクリロニトリルとメタアクリロニトリルの共重合体等が挙げられるが、これらに限定されるものではない。アクリロニトリルを含有する単量体とアクリロニトリルを含有しない単量体との共重合体としては、アクリロニトリルと共重合可能なビニル系単量体との共重合体等が挙げられるが、これらに限定されるものではない。前記共重合可能なビニル系単量体としては、例えば塩化ビニル、塩化ビニリデン、臭化ビニル、臭化ビニリデン、アクリル酸及びそのエステル、メタクリル酸及びそのエステル、アクリルアミド、メタクリルアミド、酢酸ビニル、ビニルスルホン酸及びその塩、メタクリルスルホン酸及びその塩、スチレンスルホン酸及びその塩等が挙げられ、それらの一種又は二種以上を用いることができる。
【００１５】
前記アクリロニトリル含有重合体としては、例えば、重合体１００質量部に対して、アクリロニトリル３０〜７０質量部、ハロゲン含有ビニリデン単量体及び／又はハロゲン含有ビニル単量体３０〜７０質量部、及びこれらと共重合可能なビニル単量体０〜１０質量部を含む重合体が好ましい。すなわち、アクリロニトリル３０〜７０質量部、ハロゲン含有ビニリデン単量体及び／又はハロゲン含有ビニル単量体３０〜７０質量部、及びこれらと共重合可能なビニル単量体０〜１０質量部からなる総量１００質量部の組成物を重合して得られる重合体が好ましい。前記アクリロニトリル含有量が３０〜７０質量部であると、繊維化するのに必要な耐熱性が得られ、かつハロゲン含有ビニリデン及び／ハロゲン含有ビニル含有量が３０〜７０質量部であると難燃化もできる。特に好ましいアクリロニトリル含有量の下限としては３５質量部以上、更に好ましくは４５質量部以上である。特に好ましいアクリロニトリル含有量の上限としては６５質量部以下、更に好ましくは５７質量部以下である。前記好ましい範囲であれば、衣料等に使われる繊維に必要とされる耐熱性が得られる。アクリロニトリル含有繊維に高い難燃性を発現させる為には、共重合可能なビニル系単量体として特にハロゲン含有ビニル及び／又はハロゲン含有ビニリデン単量体の使用が好ましい。前記単独重合体及び／又は共重合体は、既知の重合方法で得ることができる。例えば、重合方式としては塊状重合、懸濁重合、乳化重合、溶液重合等が挙げられ、重合形態としては連続式、回分式、半回分式等が挙げられるが、これらに限定されるものではない。この中でも工業的視点から、重合方式としては乳化重合、懸濁重合、溶液重合が好ましく、重合形態としては連続式、半回分式が好ましい。
【００１６】
本発明に用いられる吸水性樹脂は、自重に対する純水の吸水能（ｇ／ｇ）が１０以上１００未満である吸水性樹脂であればよく特に限定されない。例えば、ポリエチレンオキシド、ポリプロピレンオキシド、エチレンオキシドとプロピレンオキシドの共重合体、ポリブチレンオキシド等のポリアルキレンオキシドとイソシアネート化合物との反応物、ポリアルキレンオキシドとポリイソシアネートとの反応により得られた架橋ポリアルキレンオキシド、あるいは、前記ポリアルキレンオキシドとイソシアネート化合物との反応物や前記架橋ポリアルキレンオキシドに電子線照射をして得られるポリアルキレンオキシド変性物等が好適に用いられる。なかでも質量平均分子量（重量平均分子量とも称される。）１０００〜６００万のポリエチレンオキシドとトリレンジイソシアネート、ジフェニルメタンジイソシアネート等のポリイソシアートとの反応により得られる架橋ポリエチレンオキシドは、アクリル繊維、アクリル系繊の湿式紡糸で一般的に使用されるジメチルホルムアミド、ジメチルスルフォキシド、ジメルアセトアミド、アセトン等の親水性有機溶剤に溶解し、且つアクリロニトリル含有樹脂との相溶性が高いのでより好ましい。このようなポリアルキレンオキシド変性物としては、住友精化株式会社の商品名「アクアコーク」等の一般に市販されているものを用いることができる。分子量が１０００未満であると、紡糸浴に吸水性樹脂が溶出し易くなるので好ましくない。自重に対する純水の吸水能（ｇ／ｇ）が１０以上であることにより、染色時に分散染料を染着し易いので良い。自重に対する純水の吸水能（ｇ／ｇ）が１００以上になると、紡糸の水洗工程において、多量の水を繊維に含み、乾燥効率が悪くなるだけでなく、得られた繊維の単繊維強度が弱くなるので好ましくない。分散染料による濃色染色性を高めるとともに、繊維強度等の品質や紡糸性等を良好にする観点から、前記吸水性樹脂は、自重に対する純水の吸水能（ｇ／ｇ）が５０以下であることが好ましい。
【００１７】
前記吸水性樹脂の添加量は、アクリロニトリルを１５質量部以上含む重合体１００質量部に対し、１．０質量部以上、好ましくは３．０質量部以上、更に好ましくは５．０質量部以上であり、上限としては５０質量部以下、好ましくは３０質量部以下、更に好ましくは２０質量部以下である。吸水性樹脂の含有量が１．０質量部未満では、分散染料で染色時、充分な発色が得られず、また５０質量部を超えると、繊維製造工程で濾布やノズル詰り、浴への吸水性樹脂の溶出等の問題が生じ、更に充分な繊維物性（強度や伸度）が得られず好ましくない。
【００１８】
前記吸水性樹脂は、分散染料染色発色性、ノズル詰まりや浴への溶出等の繊維製造工程性、強度や伸度等の繊維物性、洗濯堅牢度、摩擦堅牢度の観点から繊維中に平均粒径が５００ｎｍ未満で分散していることが好ましい。繊維中に分散している吸水性樹脂の平均粒径（以降、分散平均粒径と略す）は、透過型電子顕微鏡（ＴＥＭ）を用いた観察により測定することができる。具体的には、透過型電子顕微鏡による繊維軸に垂直の断面写真（１００００倍）の任意の視野において画像解析ソフトＷｉｎＲＯＯＦ（Ｖｅｒ．５．０４）を用いて１００個の粒子の粒子径を計測し、その平均値を算出する。平均粒径を３００ｎｍ未満にすることで、前記性能が高まる。好ましくは１００ｎｍ未満であり、更に好ましくは５０ｎｍ未満である。
【００１９】
前記吸水性樹脂は、常圧染色できるという観点から１００℃以下の軟化温度を持つ熱可塑性樹脂であることが好ましい。１００℃以下の軟化温度を持つ熱可塑性吸水性樹脂をアクリロニトリル含有繊維に添加することで、例えば、一般的なアクリロニトリル含有繊維の染色条件下において、繊維中の熱可塑性吸水性樹脂が軟化し、分散染料を吸尽し易くなる。
【００２０】
本発明のアクリロニトリル含有繊維は、例えば、アクリロニトリルを１５質量部以上含む重合体１００質量部に対し、自重に対する純水の吸水能（ｇ／ｇ）が１０以上である吸水性樹脂を１．０〜５０質量部添加し、これらを有機溶剤に溶解させた紡糸原液を用い、湿式紡糸法、乾式紡糸法、半乾半湿式紡糸法等の公知の製造方法で製造される。例えば湿式紡糸法では、上記アクリロニトリル含有重合体をＮ，Ｎ−ジメチルホルムアミド、Ｎ，Ｎ−ジメチルアセトアミド、アセトン、ジメチルスルフォキシド等の親水性有機溶剤に溶解した樹脂溶液に、前記吸水性樹脂を添加して溶解した紡糸原液を、ノズルを通じて凝固浴に押出すことで凝固させ、次いで水洗、乾燥、延伸、熱処理し、必要であれば捲縮を付与し切断することで製品を得る。前記親水性有機溶剤としては、前記アクリロニトリル含有重合体及び吸水性樹脂を溶解させるものであれば良く、Ｎ，Ｎ−ジメチルホルムアミド、Ｎ，Ｎ−ジメチルアセトアミド、ジメチルスルフォキシド及びアセトンからなる群から選ばれる一種が工業的にハンドリングできることから好ましい。この内、Ｎ，Ｎ−ジメチルホルムアミド、Ｎ，Ｎ−ジメチルアセトアミド及びジメチルスルフォキシドからなる群から選ばれる一種が分散染料染色発色性を良好にするのでより好ましい。
【００２１】
本発明のアクリロニトリル含有繊維は、短繊維でも長繊維でもよく、使用方法において適宜選択することが可能である。例えば、他の天然繊維、再生繊維、半合成繊維及び／又はアクリロニトリル含有繊維以外の合成繊維と複合させて加工するには複合させる繊維に近似なものが好ましい。カット長は、繊維製品の用途により適宜選択される。例えば、ショートカットファイバー（繊維長０．１〜５ｍｍ）や短繊維（繊維長３８〜１２８ｍｍ）、或いは全くカットされていない長繊維（フィラメント）が挙げられる。繊度は、使用される繊維製品の用途に使用される他の天然繊維、再生繊維、半合成繊維及び／又はアクリロニトリル含有繊維以外の合成繊維により適宜選択されるのに合わせて、１〜８０ｄｔｅｘが好ましい。但し、他の繊維と組合せるときは、他の繊維の繊度と同等でも良く、細くても太くても良い。
【００２２】
本発明のアクリロニトリル含有繊維には、必要に応じて帯電防止剤、熱着色防止剤、耐光性向上剤、白度向上剤、失透性防止剤、着色剤、難燃剤といったその他添加剤を含有させても良い。
【００２３】
本発明のアクリロニトリル含有繊維は、単独使用は勿論可能であり、天然繊維、再生繊維、半合成繊維、前記アクリロニトリル含有繊維以外の他の合成繊維等と組合せて使用することも可能である。これらを組合せる方法としては、混綿、混紡、混繊等があり、組合せの具体的な形態としては、不織布、織物、編み物、レース網、繊維束等がある。
【００２４】
織物としては、平織、斜文織、朱子織、変化平織、変化斜文織、変化朱子織、変わり織、紋織、片重ね織、二重組織、多重組織、経パイル織、緯パイル織、絡み織等がある。平織、朱子織、紋織が商品としての風合いや強度等に優れる。
【００２５】
編み物としては、丸編、緯編、経編、パイル編等を含み、平編、天竺編、リブ編、スムース編（両面編）、ゴム編、パール編、デンビー組織、コード組織、アトラス組織、鎖組織、挿入組織等がある。天竺編、リブ編が商品としての風合いに優れる。
【００２６】
繊維束としては、長繊維を一定のカット長にした後、２種類以上の繊維を均一に混ぜた毛束、あるいは不均一に混ぜた毛束等がある。
【００２７】
本発明の繊維製品は、前記のアクリロニトリル含有繊維単独からなるものであってもよく、前記のアクリロニトリル含有繊維と、天然繊維、再生繊維、半合成繊維及び前記アクリロニトリル含有繊維以外の合成繊維からなる群から選ばれる少なくとも１種の繊維を含む製品であってもよい。前記繊維製品において、天然繊維、再生繊維、半合成繊維及び前記アクリロニトリル含有繊維以外の合成繊維からなる群から選ばれる少なくとも１種の繊維の含有量の下限値は１０質量％以上であってもよく、好ましくは３０質量％以上であり、上限値は９０質量％以下であってもよく、好ましくは７０質量％以下である。前記繊維製品は、アクリロニトリル含有繊維を３０質量％以上含んでも良く、７０質量％以下含んでも良い。
【００２８】
天然繊維としては、木綿、カポック繊維、麻、大麻繊維、ラミー繊維、ジュート繊維、マニラ麻繊維、ケナフ繊維、羊毛繊維、モヘア繊維、カシミヤ繊維、ラクダ繊維、アルパカ繊維、アンゴラ繊維、絹繊維等を用いることができる。
【００２９】
再生繊維としては、再生セルロース繊維（レーヨン、ポリノジック、旭化成社製商品名“キュプラ”、レンチング社製商品名“テンセル”、同“レンチングモダール”）、再生コラーゲン繊維、再生タンパク繊維等を用いることができる。
【００３０】
前記アクリロニトリル含有繊維以外の合成繊維としては、ポリエステル繊維、ポリアミド繊維、ポリ乳酸繊維、アクリル繊維、ポロオレフィン繊維、ポリビニルアルコール繊維、ポリ塩化ビニル繊維、ポリ塩化ビニリデン繊維（旭化成せんい社製商品名“サラン”）、ポリクラール繊維、ポリエチレン繊維（東洋紡社製商品名“ダイニーマ”）、ポリウレタン繊維、ポリオキシメチレン繊維、ポリテトラフルオロエチレン繊維、アラミド繊維（デュポン社製商品名“ケブラー”、同“ノーメックス”、帝人社製商品名“テクノーラ”、同“トワロン”、同“コーネックス”）、ベンゾエート繊維、ポリフェニレンスルフィド繊維（東洋紡社製商品名“プロコン”）、ポリエーテルエーテルケトン繊維、ポリベンズアゾール繊維、ポリイミド繊維（東洋紡社製商品名“Ｐ８４”）、ポリアミドイミド繊維（ケルメル社製商品名“ケルメル”）等を用いることができる。
【００３１】
更に再生繊維として、特殊再生セルロース繊維（水ガラスを含有するレーヨン繊維：サテリ社製商品名“ヴィジル”、ダイワボウ社製商品名“ＦＲコロナ”）、難燃剤を塗付した後加工難燃セルロース繊維、素材難燃レーヨン繊維（レンチング社製商品名“レンチングＦＲ”）がある。更に前記アクリロニトリル含有繊維以外の合成繊維として、難燃ポリエステル（東洋紡社製商品名“ハイム”、トレビラ社製商品名“トレビラＣＳ”）、ポリエチレンナフタレート繊維（帝人社製商品名“テオネックス”）、メラミン繊維（バソフィルファイバー社製商品名“バソフィル”）、アクリレート繊維（東洋紡社製商品名“モイスケア”）、ポリベンズオキサイド繊維（東洋紡社製商品名“ザイロン”）がある。その他、酸化アクリル繊維、炭素繊維、ガラス繊維、活性炭素繊維等を用いることができる。
【００３２】
本発明の繊維製品は、セルロース系繊維及び／又はポリエステル系繊維を好適に含むことができる。本発明に用いるセルロース系繊維としては、天然繊維、再生繊維、半合成繊維又は前記アクリロニトリル含有繊維以外の合成繊維のいずれに属するセルロース系繊であってもよい。このうち、木綿、麻、レーヨン、ポリノジック、キュプラ、及び酢酸セルロース繊維よりなる群から選ばれた少なくとも１種のセルロース系繊維が好ましく、木綿及び／又はレーヨンが吸湿性、着心地の点から特に好ましい。着心地の点から、前記繊維製品は、セルロース系繊維を３０〜７０質量％含有することが好ましい。本発明に用いるポリエステル系繊維としては、ポリエチレンテレフタレート繊維（ＰＥＴ繊維）、ポリブチレンテレフタレート繊維（ＰＢＴ）、ポリエチレンナフタレート繊維（ＰＥＮ）、ポリトリエチレンテレフタレート繊維（ＰＴＴ）よりなる群から選ばれた少なくとも１種のポリエステル系繊維が好ましい。
【００３３】
本発明の繊維製品としては、一例として次のものが挙げられる；
（１）衣類及び日用品材料
衣服（上着、下着、セーター、ベスト、ズボン等を含む）、手袋、靴下、マフラー、帽子、寝具、枕、クッション、ぬいぐるみ等。
（２）特殊服
防護服、消防服、作業服、防寒服等。
（３）インテリア材料
椅子張り、カーテン、壁紙、カーペット等。
（４）頭髪用品
ブレード、ウィービング、ウィッグ等。
【００３４】
本発明のアクリロニトリル含有繊維の分散染料による染色方法としては、繊維状態で染色する方法（短繊維の場合、綿染め）、糸や生地の状態で染色する方法等があり、特に限定されるものではない。染色技法としては染料を溶解あるいは分散させた染色液に浸漬させる浸染法でも良く、染色液に糊剤を混ぜ直接生地等の製品にプリントする捺染法でも良い。生地の状態で染色する方法としては、非連続方式、半連続方式、連続方式等があり、非連続方式としては、一般的なウィンス染色機を用いた染色、ビーム染色機を用いた染色、液流染色機を用いた染色等が挙げられる。連続方式としては、パッド・スチーム染色、サーモゾル染色機、連続式高圧染色機を用いた染色等が挙げられる。その他、インクジェット方式による分散染料の固着方法を用いても良い。
【実施例】
【００３５】
以下、実施例にて本発明を説明するが、本発明はこれら実施例に限定されるものではない。下記の実施例中で「％」は「質量％」を意味する。【００３６】
（実施例１：アクリロニトリル含有繊維の製造例１）
アクリロニトリル４６質量部、塩化ビニル５２質量部及びｐ−スチレンスルホン酸ソーダ２質量部からなる組成物を重合して得られる共重合体（アクリロニトリル含有重合体）をジメチルスルフォキシドに樹脂濃度が２７質量％になるように溶解させ樹脂溶液を得た。得られた樹脂溶液中の樹脂（アクリロニトリル含有重合体）１００質量部に対して吸水性樹脂（変性ポリエチレンオキサイド、住友精化（株）社製「アクアコークＴＷＢ」、軟化温度６０℃、質量平均分子量１１万）を１０質量部添加して溶解し、紡糸原液とした。この紡糸原液をノズル孔径０．０８ｍｍ及び孔数２０００ホールのノズルを用い、６０質量％のジメチルスルフォキシド水溶液中へ押し出し、延伸しつつ水洗することで、水洗糸を得た。この水洗糸を１４０℃で均熱風乾燥し、更に１６０℃のヒートロールで乾燥し、その後１３０℃で２倍に延伸し、１５０℃で熱処理を行ない、繊度２ｄｔｅｘのアクリロニトリル含有繊維を得た。得られたアクリロニトリル含有繊維に紡績用仕上げ油剤（竹本油脂（株）製）を塗布し、クリンプを付け、長さ３８ｍｍにカットした。【００３７】
（実施例２：アクリロニトリル含有繊維の製造例２）
アクリロニトリル５１質量部、塩化ビニリデン４８質量部及びｐ−スチレンスルホン酸ソーダ１質量部からなる組成物を重合して得られる共重合体（アクリロニトリル含有重合体）をジメチルスルフォキシドに樹脂濃度が２７質量％になるように溶解させ樹脂溶液を得た。得られた樹脂溶液中の樹脂（アクリロニトリル含有重合体）１００質量部に対して吸水性樹脂（変性ポリエチレンオキサイド、住友精化（株）社製「アクアコークＴＷＢ」、軟化温度６０℃、重量平均分子量１１万）を１０質量部添加して溶解し、紡糸原液とした。この紡糸原液をノズル孔径０．０８ｍｍ及び孔数２０００ホールのノズルを用い、６０質量％のジメチルスルフォキシド水溶液中へ押し出し、延伸しつつ水洗することで、水洗糸を得た。この水洗糸を１４０℃で均熱風乾燥し、更に１６０℃のヒートロールで乾燥し、その後１３０℃で２倍に延伸し、１５０℃で熱処理を行ない、繊度２ｄｔｅｘのアクリロニトリル含有繊維を得た。得られたアクリロニトリル含有繊維に紡績用仕上げ油剤（竹本油脂（株）製）を塗布し、クリンプを付け、長さ３８ｍｍにカットした。【００３８】
（実施例３：アクリロニトリル含有繊維の製造例３）
アクリロニトリル５１質量部、塩化ビニリデン４８質量部及びｐ−スチレンスルホン酸ソーダ１質量部からなる組成物を重合して得られる共重合体（アクリロニトリル含有重合体）をアセトンに樹脂濃度が２８質量％になるように溶解させ樹脂溶液を得た。得られた樹脂溶液中の樹脂（アクリロニトリル含有重合体）１００質量部に対して吸水性樹脂（変性ポリエチレンオキサイド、住友精化（株）社製「アクアコークＴＷＢ」、軟化温度６０℃、重量平均分子量１１万）を１０質量部添加して溶解し、紡糸原液とした。この紡糸原液をノズル孔径０．０８ｍｍ及び孔数２０００ホールのノズルを用い、３８質量％のアセトン水溶液中へ押し出し、延伸しつつ水洗することで、水洗糸を得た。この水洗糸を１４０℃で均熱風乾燥し、その後１４０℃で２倍に延伸し、１７０℃で熱処理を行ない、繊度２ｄｔｅｘのアクリロニトリル含有繊維を得た。得られたアクリロニトリル含有繊維に紡績用仕上げ油剤（竹本油脂（株）製）を塗布し、クリンプを付け、長さ３８ｍｍにカットした。【００３９】
（比較例１：アクリロニトリル含有繊維の製造例４）
アクリロニトリル４６質量部、塩化ビニル５２質量部及びｐ−スチレンスルホン酸ソーダ２質量部からなる組成物を重合して得られる共重合体（アクリロニトリル含有重合体）をジメチルスルフォキシドに樹脂濃度が２７質量％になるように溶解させ樹脂溶液を得た。得られた樹脂溶液中の樹脂（アクリロニトリル含有重合体）１００質量部に対して吸水性樹脂（アクリル酸重合体部分ナトリウム塩架橋物、日本触媒（株）製「アクアリックＣＡ＿Ｗ１０１」）を１０質量部添加して溶解し、紡糸原液とした。この紡糸原液をノズル孔径０．３０ｍｍ及び孔数１００ホールのノズルを用い、６０％のジメチルスルフォキシド水溶液中へ押し出し、延伸しつつ水洗したが、糸切れやノズル詰まり等のトラブルが多く、アクリロニトリル含有繊維を作製することができなかった。【００４０】
（比較例２：アクリロニトリル含有繊維の製造例５）
吸水性樹脂を添加しないこと以外には、製造例１と同様の方法でアクリロニトリル含有繊維を作製した。【００４１】
（比較例３：アクリロニトリル含有繊維の製造例６）
吸水性樹脂を添加しないこと以外には、製造例２と同様の方法でアクリロニトリル含有繊維を作製した。【００４２】
（実験例１）：吸水性樹脂の吸水能評価方法
１００ｇの純水を入れた容器に、上記製造例で用いた吸水性樹脂１ｇ入れ、４０℃で１時間攪拌し続けた。その後、濾紙をセットしたアスピレーターを用いて３分間吸引濾過をおこない、濾紙上の吸水性樹脂の質量（Ａ）を測定し、次式により自重に対する純水の吸水能を算出した。
自重に対する純水の吸水能（ｇ／ｇ）＝（Ａ−１）／１【００４３】
（実験例２）：紡糸性評価方法
上記製造例の製造方法で、アクリロニトリル含有繊維を作製する際、糸切れやノズル詰まり等のトラブルが発生の有無に基づいて下記のように紡糸性を評価した。
紡糸性良好：トラブル発生無
紡糸性不良：トラブル発生有【００４４】
（実験例３）：アクリロニトリル含有繊維の分散染料染色性評価方法
ネイビー色の分散染料（Ｔｅｒａｓｉｌ  Ｎａｖｙ  Ｂｌｕｅ  ＳＧＬ、ＣＩＢＡ−ＧＥＩＧＹ社製）０．０６３ｇを水５０ｇに分散させた容器に、上記製造例の製造方法で作製したアクリロニトリル含有繊維を２．５ｇ入れ、９８℃で１時間、容器を振動させながら染色をおこなった。その後容器から上記繊維を取り出し１０分間、流水で洗浄、６０℃で１２時間乾燥を行うことで、分散染料染色綿を得た。染色性評価は目視でおこない、濃色の程度に応じ、下記の基準で評価した。評価がＡ及びＢの場合は、分散染料で染色可能と判断し、評価がＣの場合は、分散染料で染色不可と判断した。
Ａ：極めて強い濃色
Ｂ：濃色
Ｃ：中淡色以下【００４５】
上記実験例２及び３の結果に基づいて、下記の基準で総合評価を行った。
合格：紡糸性が良好であり、かつ、分散染料で染色可能である。
不合格：紡糸性が不良であるか、及び／又は、分散染料で染色不可である。【００４６】
実施例１〜３及び比較例１〜３で得られたアクリロニトリル含有繊維について、上述した実験例２及び実験例３に基づいて、紡糸性及び分散染料染色性を評価し、その結果を下記表１に示した。【００４７】
【表１】
2016163321.tif 000002
【００４８】
実施例１〜３では、用いた吸水性樹脂の自重に対する吸水能が１２．５（ｇ／ｇ）であった。紡糸性評価において、実施例１及び実施例２では、糸切れやノズル詰まり等のトラブル無く、アクリロニトリル含有繊維を作製することができ、紡糸性良好の判定であった。また、アクリロニトリル含有繊維の分散染料染色性評価において、極めて強い濃色のネイビー色が得られたことから、判定はＡであった。よって総合評価は合格であった。実施例３では、紡糸性評価において、糸切れやノズル詰まり等のトラブル無く、アクリロニトリル含有繊維を作製することができ、紡糸性良好の判定であった。また、アクリロニトリル含有繊維の分散染料染色性評価において、濃色のネイビー色が得られたことから、判定はＢであった。よって総合評価は合格であった。【００４９】
比較例１では、用いた吸水性樹脂の吸水能が２４０（ｇ／ｇ）であった。紡糸性評価において、糸切れやノズル詰まり等のトラブルが多く、アクリロニトリル含有繊維を作製することができなかった為、紡糸性不良の判定であった。【００５０】
吸水性樹脂を用いていない比較例２〜３では、紡糸性評価において、糸切れやノズル詰まり等のトラブル無く、アクリロニトリル含有繊維を作製することができ、紡糸性良好の判定であった。しかしながら、分散染料染色性評価において、濃色のネイビー色が得られなかったことから、Ｃの判定となった。よって総合評価は不合格であった。
【国際調査報告】
2016163321.tif 000003
2016163321.tif 000004
2016163321.tif 000005
2016163321.tif 000006